(57)【特許請求の範囲】
【請求項１】
有端状の織物の両端部を織り継ぎで接合する接合部の接合組織において、該接合部で両側から緯糸間に織り込んで突き合わせる一対の経糸の突き合わせ位置を、接合部の経糸方向の両端部分、または両端部分及び中央部に集中させて形成し、かつ集中させた部分の中で、該突き合わせ位置を経糸方向に分散し、かつ両端部分の突き合わせ位置を接合部の経糸方向の３分の１以下の両端部分であることを特徴とする織物の接合部の接合組織。
【発明の詳細な説明】
【０００１】
【発明の属する利用分野】
本発明は、有端状の織物の両端部を織り継ぎにて接合する接合部の接合組織に関するものであり、特には抄紙用織物の接合部の接合組織に関するものである。
【０００２】
【従来の技術】
従来より織物はエンドレスに接合され使用されている。
例えばコンベアベルトや製紙用の抄紙用織物である。
エンドレスに接合する方法としては、ミシン継ぎや重ね合わせて溶着する方法等、多種の方法がそれぞれの用途に応じて採用されているが、接合部に他部と同等の構造、平滑性を要求される場合は、織り継ぎによる接合方法が採用されている。
特に抄紙用織物では、接合部といえども紙にマークを発生させることは許されないため織り継ぎによる接合が不可欠である。
織り継ぎ部の良否は紙の品質に重大な影響を及ぼすのである。
【０００３】
次に織り継ぎの方法を簡単に説明する。
まず、織物の両端部の緯糸を取り除いて経糸のみからなる部分を形成し、この両端の経糸のみからなる部分を対向させ、その間に予め作成しておいた経糸を取り除いて作成した緯糸のみからなる織り継ぎ片を設置し、この織り継ぎ片の緯糸を織り組織に合わせて開口させ、開口部に両端部の経糸のみからなる部分の経糸を両側から交互に挿入し、両端の経糸を突き合わせる。
そして、経糸を突き合わせる位置は、平滑性向上のためと接合強度向上のために経糸方向すなわち織り継ぎ片の中で分散させるのである。
【０００４】
この織り継ぎの作業は現在では、ほとんどの場合自動織継機によって行われ、緯糸の開口はジャガードシステムで行われている。
ところで、織り継ぎ部は接合部であるのだから、表面平滑性だけでなく、当然に十分な接合強度が要求されるのである。
接合強度を向上させるには、接合部の長さ、すなわち織り継ぎ片の巾を広くして、経糸の突き合わせる位置を分散させる巾を広げることによって対策がとられていた。
その場合、織り継ぎ片の巾を広げられる最大巾は、ジャガードシステムの綜絖の数によって決まってくる。綜絖の数が、開口させることが可能な織り継ぎ片の緯糸の本数になるからである。
【０００５】
しかし、最近の紙の品質向上等の要求から抄紙用織物のメッシュが非常に細かくなり、また緯糸が三重構造の織物も増えてきて、織物の単位長さあたりの緯糸本数が多くなったため、ジャガードシステムの全ての綜絖を使用しても十分な織り継ぎの巾を確保することができず、接合強度が弱くなってしまうという問題があった。
織り継ぎの巾を長くすることなく、接合強度を向上させることが強く要望されるようになったのである。
【０００６】
【発明が解決しようとする課題】
本発明は上記の問題に鑑みて、織り継ぎの巾を長くすることなく、接合強度を向上させることが可能な織物の接合部の接合組織及び接合方法を提供しようとするものである。
【０００７】
本発明は、「有端状の織物の両端部を織り継ぎで接合する接合部の接合組織において、該接合部で両側から緯糸間に織り込んで突き合わせる一対の経糸の突き合わせ位置を、接合部の経糸方向の両端部分、または両端部分及び中央部に集中させて形成し、かつ集中させた部分の中で、該突き合わせ位置を経糸方向に分散し、かつ両端部分の突き合わせ位置を接合部の経糸方向の３分の１以下の両端部分であることを特徴とする織物の接合部の接合組織。」に関するものである。
【０００８】
【発明の実施の形態】
本発明で、経糸とは接合部で両側から突き合わせる糸を意味し、緯糸とはその経糸と交差する糸を意味するものであって、製織時や使用時の経糸、緯糸に限定するものではない。
また、経糸の突き合わせ方も公知の色々な突き合わせ方を採用することができる。
例えば、両側からの経糸端部を同一の緯糸間に挿入したり、１本の緯糸を挟んで隣接する緯糸間に挿入したり、緯糸数本分交差させたりする方法等が採用できる。
【０００９】
本発明の特徴は、織り継ぎの巾、すなわち織り継ぎ片の巾の中で、両側から織り継ぎ片の緯糸間に織り込んで、突き合わせる一対の経糸の端部の突き合わせ位置を、経糸方向の両端部分または両端部分と中央部に多く形成したことである。勿論、両端部分や両端部分と中央部に集中させた場合は、その部分に一定の巾をもたせ、その中で突き合わせ位置を分散させる。
なぜ、上記構成としたときに、接合強度が向上するのか、その学問的理由の解明は必ずしも十分ではないが、反復再現する効果からみて本発明者は次のように考えている。
【００１０】
例を示して説明する。
まず、本発明者は、接合強度とは接合部で突き合わされている一対の経糸が抜け出る強度の合計と関連がある。そして、一対の経糸が突き合わされている位置は接合部の中で分散させているため、それぞれの一対の経糸の強度はまちまちである。
【００１１】
例えば織り継ぎ巾を６０ｍｍとした場合、両側から織り込まれる経糸は、この６０ｍｍの範囲の中で分散させて突き合わされることになるが、ある突き合わされた一対の経糸が織り継ぎ巾の真ん中、すなわち織り継ぎ巾の両端部から３０ｍｍの位置で突き合わされていた場合の一対の経糸の接合強度に寄与する強度は、３０ｍｍの織物組織の中から１本の経糸を引き抜いた時の強度の２倍である。
また、ある突き合わされた一対の経糸が織り継ぎ巾の片側端部から２０ｍｍ、もう一方の片側端部から４０ｍｍの位置で突き合わされていた場合の一対の経糸の接合強度に寄与する強度は、２０ｍｍの織物組織の中から１本の経糸を引き抜いた時の強度と４０ｍｍの織物組織の中から１本の経糸を引き抜いた時の強度との合計である。
すなわち、真ん中で突き合わせた場合の強度と２０ｍｍと４０ｍｍの位置で突き合わせた場合の強度は異なるのである。
【００１２】
そして、その強度は突き合わせる位置が織り継ぎ巾の端部付近が大きくなるのである。もう少し正確に言うと、強度は真ん中で突き合わせた場合を中心にして端部に向かって、徐々に低下するか横這いにすすみ、その後端部に近づくほど増加して最端部が最大の強度になるのである。
従って、強度が大きい位置で突き合わせた一対の経糸を増加させれば結果として接合部の接合強度が向上するのである。
すなわち突き合わせ位置を両端部側または両端部と中央部に集中させるのである。
【００１３】
集中させる範囲をどの位置にするかは、織り組織や織り継ぎ巾によって異なってくるため、一概にはいえず、個々の場合においてそれぞれの位置で一対の経糸を突き合わせた時の強度を測定して推定することになる。
しかし、複数の実験結果から織り継ぎ巾を３分割した両側３分の１以内に集中させれば、全体に分散させた場合とほぼ同等以上の強度が得られることが判明している。
【００１４】
【実施例】
次に本発明を実施例に基づき具体的に説明する。
実施例
製紙用の抄紙用織物を使用し、織り継ぎ巾を８０ｍｍとして経糸の突き合わせ位置を織り継ぎ巾の両端の４分の１部分に集中させて接合した。
抄紙用織物の構成は経糸１重緯糸２重構造で上緯糸が下緯糸の２倍の本数である一般的に２．５重織りと称されている織物であり、経糸に直径０．１７ｍｍのポリエステル製モノフィラメントが１インチに１５５本配置され、上緯糸に０．１３ｍｍのポリエステル製モノフィラメントが１インチに４０本、０．１７ｍｍのポリエステル製モノフィラメントが１インチに４０本配置され、下緯糸に０．２２ｍｍのポリエステル製モノフィラメントが１インチに４０本配置された織物である。
１ｃｍ巾あたりの接合部の破断強度は６１．３Ｋｇであった。
【００１５】
比較例
実施例と同じ織物を使用して、織り継ぎ巾を８０ｍｍとし、経糸の突き合わせ位置を織り継ぎ巾全体に均一に分散させて接合した。
１ｃｍ巾あたりの接合部の破断強度は５５．２Ｋｇであった。
上記の結果より実施例は比較例に対し約１０％接合強度が向上していることがわかる。
図１は、経糸の突き合わせ位置における、一対に経糸の強度分布を示すグラフである。
縦軸は強度、横軸は一目盛りが１０ｍｍであり８０ｍｍと想定した織り継ぎ巾を示しいる。
まず、実施例及び比較例で使用した織物の１０ｍｍ、２０ｍｍ、３０ｍｍ、４０ｍｍ、５０ｍｍ、６０ｍｍ、７０ｍｍ、８０ｍｍの長さの織物組織から経糸が抜け出る時の強度をそれぞれ測定した。
そして、例えば片側端部から２０ｍｍの突き合わせ位置の強度、すなわちグラフ中のＡ点及びＡ′点の強度を、上記測定した２０ｍｍの強度と６０ｍｍの強度を合計した値としてプロットしたグラフである。
【００１６】
本グラフより、強度は一対の経糸を真ん中で突き合わせた場合、すなわちグラフ中のＢ点を中心にして端部に向かって、徐々に低下した後端部に向かって増加して最端部が最大の強度になっていることが理解できる。
また、継ぎ巾全体の強度はグラフの積分値の面積で考えることができる。
したがって、経糸の突き合わせ位置を織り継ぎ巾全体に均一に分散させて接合した場合の強度は、点ＣＥＧＤで囲まれた面積として考えることができ、織り継ぎ巾の両端の４分の１部分に集中させて接合した場合の強度は、点ＣＥＦＡで囲まれた面積の４倍として考えることができる。
【００１７】
そして、この面積値を比較すると、点ＣＥＦＡで囲まれた面積の４倍とした面積は点ＣＥＧＤで囲まれた面積に対して約１０％増加しており、実際の接合強度の測定結果とほぼ一致することがわかる。
以上のことからも本発明者の上記考えが正しいことが推測される。
【００１８】
【発明の効果】
本発明は、以上説明したように構成されているので、織り継ぎの巾を長くすることなく、接合強度を向上させることができる効果を奏する。
【図面の簡単な説明】
【図１】一対に経糸の強度分布を示すグラフである。
【図１】
0004204022.tif 000002